(57)【特許請求の範囲】
【請求項１】
（メタ）アクリロイル基と親水性基とを、その両者間に４〜１６個の原子を介在させて結合した構造を有する重合性単量体（（Ａ）成分）由来の構造単位、下記式（１）で示されるノニオン性単量体（（Ｂ）成分）由来の構造単位、（メタ）アクリル酸、イタコン酸、シトラコン酸、マレイン酸、クロトン酸、フマル酸、マレイン酸モノアルキルエステル、フマル酸モノアルキルエステルから選ばれる少なくとも１種のカルボキシル基含有モノマーからなる（Ｃ）成分由来の構造単位、（メタ）アクリル酸アルキルアミノエステル類や、Ｎ−アミノアルキル（メタ）アクリルアミド類から選ばれる少なくとも１種のアミノ基含有モノマーからなる（Ｄ）成分由来の構造単位、炭素数１〜２２の脂肪族アルコールの（メタ）アクリル酸エステルからなる（Ｅ）成分由来の構造単位を含有し、
上記の（Ａ）、（Ｂ）、（Ｃ）、（Ｄ）、（Ｅ）の各成分由来の構造単位の構成比率が、モル比で、（Ａ）／（Ｂ）／（Ｃ）／（Ｄ）／（Ｅ）＝５〜２０／１〜２０／１０〜４０／５〜４０／１０〜５０（但し、全ての合計量を１００とする。）であって、
かつ、その共重合体のフローテスターによる１／２法温度が４０℃以上１４０℃以下である高分子乳化剤を用いポリオレフィン系樹脂を乳化してなるポリオレフィン系樹脂エマルジョン。
Ｒ１−（ＣｎＨ２ｎＯ）ｍ−Ｒ２…（１）
（式中、Ｒ１は、（メタ）アクリロイルオキシ基及び（メタ）アクリロイルオキシエトキシ基から選ばれる基を示し、Ｒ２は、Ｈ又は炭素数１〜４のアルキル基を示し、ｎは１〜３の整数を示し、ｍは４〜２５の整数を示す。）
【請求項２】
上記の親水性基が、カルボキシル基、スルホン酸基、リン酸基、及び酸性リン酸エステル基から選ばれる少なくとも１種である高分子乳化剤を用いてなる請求項１に記載のポリオレフィン系樹脂エマルジョン。
【請求項３】
上記の（Ａ）成分由来の構造単位と（Ｃ）成分由来の構造単位との合計量、及び（Ｄ）成分由来の構造単位の比率が、モル比で、（（Ａ）＋（Ｃ））／（Ｄ）＝１．０〜２．０である高分子乳化剤を用いてなる請求項１又は２に記載のポリオレフィン系樹脂エマルジョン。
【請求項４】
上記の（Ａ）成分由来の構造単位及び（Ｃ）成分由来の構造単位に含まれる酸性の親水性基の少なくとも一部が、塩基性物質によって中和されてなる高分子乳化剤を用いてなる請求項１〜３のいずれか１項に記載のポリオレフィン系樹脂エマルジョン。
【請求項５】
前記（Ａ）成分由来の構造単位〜（Ｅ）成分由来の構造単位を所定の混合比率で用いて、重合開始剤及びノニオン性高分子乳化剤の存在下で４０〜１２０℃、２〜１０時間重合した後、上記（Ａ）成分由来の構造単位及び（Ｃ）成分由来の構造単位中の酸性親水性基の少なくとも一部を塩基性物質により５０モル％以上、２００モル％の中和度となるように中和して得られた高分子乳化剤を用いてなる請求項１〜４のいずれか１項に記載のポリオレフィン系樹脂エマルジョン。
【請求項６】
塗料用バインダー又は接着剤に使用される、請求項１〜５のいずれか１項に記載のポリオレフィン系樹脂エマルジョン。
【請求項７】
溶融したポリオレフィン系樹脂を、高分子乳化剤又はその中和物を含有する水中に添加し、ホモミキサーにより均一に撹拌するポリオレフィン系樹脂エマルジョンの製造方法であって、
前記高分子乳化剤が、（メタ）アクリロイル基と親水性基とを、その両者間に４〜１６個の原子を介在させて結合した構造を有する重合性単量体（（Ａ）成分）由来の構造単位、下記式（１）で示されるノニオン性単量体（（Ｂ）成分）由来の構造単位、（メタ）アクリル酸、イタコン酸、シトラコン酸、マレイン酸、クロトン酸、フマル酸、マレイン酸モノアルキルエステル、フマル酸モノアルキルエステルから選ばれる少なくとも１種のカルボキシル基含有モノマーからなる（Ｃ）成分由来の構造単位、（メタ）アクリル酸アルキルアミノエステル類や、Ｎ−アミノアルキル（メタ）アクリルアミド類から選ばれる少なくとも１種のアミノ基含有モノマーからなる（Ｄ）成分由来の構造単位、炭素数１〜２２の脂肪族アルコールの（メタ）アクリル酸エステルからなる（Ｅ）成分由来の構造単位を含有し、
上記の（Ａ）、（Ｂ）、（Ｃ）、（Ｄ）、（Ｅ）の各成分由来の構造単位の構成比率が、モル比で、（Ａ）／（Ｂ）／（Ｃ）／（Ｄ）／（Ｅ）＝５〜２０／１〜２０／１０〜４０／５〜４０／１０〜５０（但し、全ての合計量を１００とする。）であって、
かつ、その共重合体のフローテスターによる１／２法温度が４０℃以上１４０℃以下である高分子乳化剤を用いポリオレフィン系樹脂を乳化してなるポリオレフィン系樹脂エマルジョンからなる乳化剤であることを特徴とするポリオレフィン系樹脂エマルジョンの製造方法。
Ｒ１−（ＣｎＨ２ｎＯ）ｍ−Ｒ２…（１）
（式中、Ｒ１は、（メタ）アクリロイルオキシ基及び（メタ）アクリロイルオキシエトキシ基から選ばれる基を示し、Ｒ２は、Ｈ又は炭素数１〜４のアルキル基を示し、ｎは１〜３の整数を示し、ｍは４〜２５の整数を示す。）
【請求項８】
前記ホモミキサーとして、スクリューを２本以上ケーシング内に有する多軸押出機を用いることを特徴とする請求項７に記載のポリオレフィン系樹脂エマルジョンの製造方法。
【請求項９】
前記多軸押出機のホッパーあるいは中途供給口より、前記ポリオレフィン系樹脂を連続的に供給し、これを加熱溶融混練し、さらに、この多軸押出機の圧縮ゾーン、計量ゾーン、脱気ゾーンに設けられた少なくとも１個の供給口より、上記高分子乳化剤又はその中和物を含む水溶液を加圧供給し、これと前記溶融ポリオレフィン樹脂とをスクリューで混練することにより、ダイから、連続的にエマルジョンを押出製造することを特徴とする請求項８に記載のポリオレフィン系樹脂エマルジョンの製造方法。
【発明の詳細な説明】
【技術分野】
【０００１】
この発明は、乾燥皮膜が低温造膜性及び透明性に優れた高分子乳化剤、並びにこれを用いたポリオレフィン系樹脂エマルジョンに関する。
【背景技術】
【０００２】
近年、汎用性、強度、物性、成形のし易さ、耐溶剤性、外観等の観点から、ポリプロピレン、ポリエチレン等のポリオレフィン系樹脂が、日用品、自動車用部品、建材等に使用されている。
【０００３】
それらのポリオレフィン系樹脂は、ポリオレフィン系樹脂自体の極性の低さから、接着が困難であった。そのため、これらのポリオレフィン系樹脂の接着には、塩素化ポリプロピレン等の接着付与成分を、有機溶剤に溶解させて用いる必要があった。
【０００４】
しかし、近年、環境保全および安全衛生のため、塗料の無溶剤化が強く要望されており、従来の溶剤型塗料の水系化が行なわれつつある（特許文献１、特許文献２参照）。また、塩素化ポリオレフィン系樹脂は、焼却廃棄時に、毒性の高いダイオキシンが発生するおそれがあるという指摘もあった。
【０００５】
樹脂を水系化させる一般的な方法として、例えば、エチレン・酢酸ビニル共重合体の場合は、先ず、エチレン・酢酸ビニル共重合体を加熱溶融し、次いで、アニオン系やノニオン系の乳化剤を添加撹拌し、その後、熱水を添加して、ホモミキサー等の機械剪断力を用いて乳化することにより得られる方法があげられる（特許文献３参照）。
【０００６】
しかし、上記のアニオン系乳化剤及びノニオン系乳化剤を用いた場合、得られた製品の使用時において、ブリードアウトするおそれがある。これに対し、乳化安定性などを改良した特定のアクリル系共重合体の中和物を、アニオン系水溶性高分子分散剤として用いるポリマー水性分散液の製造方法が知られている（特許文献４参照）。
【０００７】
しかし、このアニオン系水溶性高分子分散剤は、分散安定性を改良することができるが、得られたポリマー分散液から水、揮発性塩基等が蒸発する際に、この高分子分散剤中のカルボキシル基が分子内又は分子間での会合を起こして、溶融粘度が上昇し、エマルジョン樹脂粒子の融着を妨げてしまい、低温での造膜性が悪化したり、得られた乾燥皮膜の低温接着性、透明性が劣ったりすることがあり、その用途が限定されることがあった。
【０００８】
これに対し、低温造膜性に優れる特定のアクリル系共重合体の中和物をカチオン系水溶性高分子分散剤として用いるポリマー水性分散液の製造方法が知られている（特許文献５参照）。
【０００９】
しかし、このカチオン系水溶性高分子分散剤を用いて得られる乾燥皮膜は、低温造膜性、低温接着性、透明性は改良されたものの、汎用的に使用されているアニオン系水性分散液と混合使用することが困難になるという制約がある。
【００１０】
この改良方法として、特願２００６−１９５８９１号に、（メタ）アクリル酸を主成分とするアニオン性単量体と、Ｎ，Ｎ-ジメチルアミノエチルメタクリレート等を主成分とするカチオン性単量体とを含有する単量体混合物を重合して得られる両性の高分子乳化剤を用いる方法が検討されている。
【００１１】
【特許文献１】特開平０６−３３６５６８号公報
【特許文献２】特開平１１−１０６６００号公報
【特許文献３】特開昭５７−６１０３５号公報
【特許文献４】特開昭５８−１２７７５２号公報
【特許文献５】特開昭５８−１１８８４３号公報
【発明の開示】
【発明が解決しようとする課題】
【００１２】
しかしながら、上記の両性の高分子乳化剤を用いた場合、この両性の高分子乳化剤が有するカルボキシル基が造膜時に、水素結合形成による粒子間障壁が生じ、造膜に悪影響を及ぼし、薄膜の表面平滑性が不十分となる場合がある。
【００１３】
また、上記の両性の高分子乳化剤を用いたエマルジョンを塗料化、接着剤化するために、親水性有機溶剤や顔料等を添加するが、親水性有機溶剤を加えて希釈したり、イオン性を有する添加剤を添加することにより、上記高分子乳化剤の乳化安定能が低下して、凝集体を発生させることがある。塗料や接着剤に凝集体が発生すると、塗面に筋、ブツが発生し、商品価値を低下させる問題があった。さらに、機械的剪断がかかる塗工機等を用いた場合、エマルジョン粒子の凝集を促進させたり、粘度が上昇したりする問題を生じる場合があった。
【００１４】
そこで、この発明は、かかる問題点を解決し、乳化安定性はもちろんのこと、エマルジョンの低温造膜性、乾燥皮膜の低温接着性及び透明性を維持し、かつ、親水性有機溶剤やイオン性を持った添加剤を添加して、機械的剪断をかけても、凝集、粘度上昇の生じないエマルジョンを得ることを目的とする。
【課題を解決するための手段】
【００１５】
この発明は、重合性二重結合と親水性基とを、その両者間に４〜１６個の原子を介在させて結合した構造を有する重合性単量体（（Ａ）成分）由来の構造単位を、共重合成分として、５〜２０モル％含有し、かつ、ノニオン性界面活性基を有するノニオン性単量体（（Ｂ）成分）由来の構造単位を、共重合成分として１〜２０モル％含有し、かつ、その共重合体のフローテスターによる１／２法温度が４０℃以上１４０℃以下である高分子乳化剤を得ることにより、上記課題を解決したのである。
そして、上記（Ｂ）成分のノニオン性界面活性基を有するノニオン性単量体として、下記式（１）で示されるノニオン性単量体を用いることができる。
Ｒ１−（ＣｎＨ２ｎＯ）ｍ−Ｒ２    …（１）
（式中、Ｒ１は、（メタ）アクリロイルオキシ基及び（メタ）アクリロイルオキシエトキシ基から選ばれる基を示し、Ｒ２は、Ｈ又は炭素数１〜４のアルキル基を示し、ｎは１〜３の整数を示し、ｍは４〜２５の整数を示す。）
【発明の効果】
【００１６】
この発明によると、重合性二重結合と親水性基との間の原子数を所定範囲としたので、親水性基とポリマー主鎖との距離を十分に確保できる。このため、造膜時に、水素結合形成による粒子間障壁が生じるのを抑制し、造膜を向上させ、また、薄膜の表面平滑性を向上させることができる。そして、透明性も向上させることができる。
【００１７】
さらに、カルボン酸等のアニオン性基を有する熱可塑性樹脂は、本発明で用いられる高分子乳化剤の構成成分である（Ｄ）成分等のカチオン性基との親和性により、乳化安定効果がさらに増大するという特徴を発揮することができる。
【００１８】
さらにまた、（Ｂ）成分であるノニオン性界面活性基を有するノニオン性単量体を用いるので、親水性有機溶剤やイオン性を持った添加剤を添加しても、機械的剪断による乳化安定効果を維持することができるという特徴を発揮することができる。
【発明を実施するための最良の形態】
【００１９】
以下、この発明について詳細に説明する。
この発明にかかる高分子乳化剤は、特定の重合性単量体由来の構造単位、かつ、ノニオン性界面活性基を有するノニオン性単量体を共重合性成分として有する共重合体を含有する乳化剤をいう。
【００２０】
［（Ａ）成分］
上記の特定の重合性単量体（以下、「（Ａ）成分」と称する。）とは、重合性二重結合と親水性基とを、その両者間に、最短で４〜１６個の原子を介在させて結合した構造を有する重合性単量体をいう。
【００２１】
上記重合性二重結合とは、ラジカル重合を生じ得る二重結合をいい、（メタ）アクリロイル基の二重結合、スチレン類の二重結合等が挙げられる。なお、本明細書において、「（メタ）アクリロイル」、「（メタ）アクリル」は、「アクリロイル又はメタクリロイル」、「アクリル又はメタクリル」を意味する。
【００２２】
上記親水性基としては、カルボキシル基、スルホン酸基、リン酸基、酸性リン酸エステル基等が挙げられ、これらのうち少なくとも１種が用いられる。
【００２３】
上記の重合性二重結合と親水性基との間に、介在する原子数は、４個以上であり、６個以上が好ましい。一方、上記原子数の上限は、１６個であり、８個が好ましい。介在する原子数を上記の所定範囲内とすると、この介在する原子によって構成される原子鎖が、この（Ａ）成分を共重合成分として含む共重合体中のソフトセグメントとして作用し、この共重合体のフローテスターによる１／２法温度を低下させることができる。
【００２４】
上記の重合性二重結合と親水性基との間に、介在する原子数が４個より少ないと、上記の重合性二重結合と親水性基とが接近しすぎ、この発明にかかる高分子乳化剤を用いて得られるエマルジョンを用いて造膜するとき、上記親水性基によって生じる水素結合によって粒子間に障壁が生じ、造膜性に影響を与えるおそれがある。一方、１６個より多いと、親水基と疎水基とのバランスが悪化して、乳化力が低下することがある。
【００２５】
ところで、上記の重合性二重結合と親水性基との間に介在する原子数とは、上記の重合性二重結合と親水性基とを結ぶ原子鎖のうち、最短の原子鎖の原子数をいう。これは、この原子鎖が１本である場合は問題ないが、この原子鎖が環状の場合、上記の重合性二重結合と親水性基との間に介在する原子鎖は、２本存在することとなる。この場合、原子数の短い方の原子鎖、すなわち、最短の原子鎖の原子数としたのである。これは、上記したように、上記の重合性二重結合と親水性基との間に介在する原子鎖は、（Ａ）成分を共重合成分として含む共重合体中のソフトセグメントとして作用するのであるが、その作用は、当該原子鎖の原子数の少ない鎖の方が、原子数の多い鎖より大きく影響を与えるからである。
【００２６】
上記親水性基としては、カルボキシル基、スルホン酸基、硫酸エステル基、リン酸基、酸性リン酸エステル基などが挙げられ、これらのうち少なくとも１種類が用いられる。カルボキシル基含有単量体の例としては、２−メタクリロイルオキシエチルコハク酸（介在原子数：８）、β−カルボキシエチルアクリレート（介在原子数：８）、ω−カルボキシ−ポリカプロラクタムモノアクリレート（介在原子数：１４）、２−メタクリロイルオキシエチルヒドロフタル酸（介在原子数：８）等が挙げられる。スルホン酸基含有単量体として、アクリルアミド−２−メチルプロパンスルホン酸（介在原子数：４）等が挙げられる。また、酸性リン酸エステル基含有単量体として、モノ（２−メタクリロイルオキシエチル）アシッドホスフェート（介在原子数：４）等が挙げられる。これらの成分は、２種類以上を併用しても構わない。特に、２−メタクリロイルオキシエチルコハク酸（介在原子数：８）が好ましい。
【００２７】
［Ｂ成分］
上記のノニオン性界面活性基を有するノニオン性単量体、すなわち（Ｂ）成分とは、下記に示すような、式（１）で示される化合物をいう。
Ｒ１−（ＣｎＨ２ｎＯ）ｍ−Ｒ２    …（１）
なお、式中、Ｒ１は、下記の２種類の基（ａ）及び（ｂ）から選ばれる基を示し、Ｒ２は、Ｈ又は炭素数１〜４のアルキル基を示し、ｎは１〜３の整数を示し、ｍは４〜２５の整数を示す。
（ａ）（メタ）アクリロイルオキシ基
（ＣＨ２＝ＣＨ−ＣＯＯ−  又は  ＣＨ２＝Ｃ（ＣＨ３）−ＣＯＯ−）
（ｂ）（メタ）アクリロイルオキシエトキシ基
（ＣＨ２＝ＣＨ−ＣＯＯ−ＣＨ２−ＣＨ２−Ｏ−  
又は  ＣＨ２＝Ｃ（ＣＨ３）−ＣＯＯ−ＣＨ２−ＣＨ２−Ｏ−）
【００２８】
上記（Ｂ）成分の具体例としては、メトキシテトラエチレングリコール（メタ）アクリレート、エトキシテトラエチレングリコール（メタ）アクリレート、プロポキシテトラエチレングリコール（メタ）アクリレート、ｎ−ブトキシテトラエチレングリコール（メタ）アクリレート、ｎ−ペンタキシテトラエチレングリコール（メタ）アクリレート、テトラプロピレングリコール（メタ）アクリレート、メトキシテトラプロピレングリコール（メタ）アクリレート、エトキシテトラプロピレングリコール（メタ）アクリレート、プロポキシテトラプロピレングリコール（メタ）アクリレート、ｎ−ブトキシテトラプロピレングリコール（メタ）アクリレート、ｎ−ペンタキシテトラプロピレングリコール（メタ）アクリレート、メトキシポリエチレングリコール（メタ）アクリレート、エトキシポリエチレングリコール（メタ）アクリレート等があげられる。これらの中でも、ポリエチレングリコール基の繰り返し単位が２から２５までのポリエチレングリコール基を有するものが好ましく、繰り返し単位が４から２２までのポリエチレングリコール基を有するものがさらに好ましい。繰り返し単位が２より小さい場合には、有機溶剤混和性を良好にする効果を十分に発揮することが困難となる場合がある。一方、繰り返し単位が２５より大きい場合には、通常の温度において、親水鎖が固体化してしまうため、十分な乳化安定効果を発揮することは困難となる場合がある。
【００２９】
［（Ｃ）成分〜（Ｅ）成分］
この発明にかかる高分子乳化剤を構成する共重合体は、上記（Ａ）成分及び（Ｂ）成分由来の構造単位を有するが、この共重合体の原料となる共重合成分は、この（Ａ）成分及び（Ｂ）成分以外に、カルボキシル基含有モノマー（以下、「（Ｃ）成分」と称する。）、アミノ基含有モノマー（以下、「（Ｄ）成分と称する。）、及び炭素数１〜２２の脂肪族アルコールの（メタ）アクリル酸エステル（以下、「（Ｅ）成分」と称する。）を用いてもよい。
【００３０】
上記（Ｃ）成分は、親水基を有する成分として、高分子乳化剤の乳化能力を発現させるために用いられる。この（Ｃ）成分の例としては、（メタ）アクリル酸、イタコン酸、シトラコン酸、マレイン酸、クロトン酸、フマル酸、マレイン酸モノアルキルエステル、フマル酸モノアルキルエステル等が挙げられる。これらは、１種のみを用いてもよく、２種以上を混合して使用しても構わない。
【００３１】
上記（Ｄ）成分は、造膜性及び基材の密着性を発現するために用いられる。この（Ｄ）成分の例としては、（メタ）アクリル酸アルキルアミノエステル類や、Ｎ−アミノアルキル（メタ）アクリルアミド類等が挙げられる。
【００３２】
また、上記（メタ）アクリル酸アルキルアミノアルキルのアルキルアミノ基で置換されるアルキル基は、炭素原子数が１〜６のアルキル基がよい。
【００３３】
このような（メタ）アクリル酸アルキルアミノアルキルの例としては、（メタ）アクリル酸Ｎ，Ｎ−ジメチルアミノエチル、（メタ）アクリル酸Ｎ，Ｎ−ジエチルアミノエチル、（メタ）アクリル酸Ｎ，Ｎ−ジメチルアミノ−２−アミノエチル等が挙げられる。また、上記の（メタ）アクリル酸アルキルアミノアルキル以外のカチオン性単量体としては、Ｎ−アミノアルキル（メタ）アクリルアミド類、例えば、Ｎ，Ｎ−ジメチルアミノエチル（メタ）アクリルアミド等が挙げられる。これらは、１種のみを用いてもよく、２種以上を混合して使用しても構わない。
【００３４】
上記（Ｅ）成分は、疎水性基を有する成分として、高分子乳化剤の乳化能力を発現させるために用いられる。この（Ｅ）成分の例としては、（メタ）アクリル酸メチル、（メタ）アクリル酸エチル、（メタ）アクリル酸ｎ−プロピル、（メタ）アクリル酸ｉｓｏ−プロピル、（メタ）アクリル酸ｎ−ブチル、（メタ）アクリル酸ｉｓｏ−ブチル、（メタ）アクリル酸ｔ−ブチル、（メタ）アクリル酸２−エチルヘキシル（メタ）アクリル酸ラウリル、（メタ）アクリル酸トリデシル、（メタ）アクリル酸ステアリル等が挙げられる。また、熱流動性及び乳化力を改良するために、これらの成分を２種以上混合して用いてもよい。
【００３５】
［各成分の含有割合］
この発明にかかる高分子乳化剤を構成する共重合体における、上記（Ａ）成分由来の構造単位の含有割合は、共重合性成分として５モル％以上が必要で、１０モル％以上が好ましい。５モル％より少ないと、高分子乳化剤の乳化能力が低下する傾向がある。一方、含有割合の上限は、２０モル％がよく、１５モル％が好ましい。２０モル％より多いと、高分子乳化剤の乳化能力が低下する傾向、及び得られる水性分散液の造膜温度が高くなり、得られる皮膜の低温接着性や透明性を悪化させることがある。
【００３６】
また、この発明にかかる高分子乳化剤を構成する共重合体における、上記（Ｂ）成分由来の構造単位の含有割合は、共重合性成分として１モル％以上が必要で、２モル％以上が好ましい。１モル％より少ないと、エマルジョンの機械安定性が低下する傾向がある。一方、含有割合の上限は、２０モル％がよく、１５モル％が好ましい。２０モル％より多いと、安定した乳化物が得られない傾向がある。
【００３７】
また、上記の（Ａ）成分と（Ｃ）成分との合計量、及び（Ｄ）成分の比率（（（Ａ）＋（Ｃ））／（Ｄ））は、モル比で、１．０以上がよく、１．１以上が好ましい。１．０より小さいと、カチオン性が強くなり、汎用的に用いられているアニオン性乳化剤を用いたエマルジョンとの併用が難しくなる傾向がある。一方、モル比の上限は、２．０がよく、１．９が好ましい。２．０より大きいと、得られる水性分散液の造膜温度が高くなり、得られる皮膜の低温接着性や透明性を悪化させることがあり、その用途が限定されることとなる傾向がある。
【００３８】
次に、上記共重合体（Ａ）成分〜（Ｅ）成分を用いる場合、各成分の構成比率は、全ての合計量を１００モル％としたとき、モル比で、（Ａ）／（Ｂ）／（Ｃ）／（Ｄ）／（Ｅ）＝５〜２０／１〜２０／１０〜４０／５〜４０／１０〜５０がよく、５〜１５／１〜１５／１５〜３０／１５〜３５／２０〜４０が好ましい。
【００３９】
それぞれの成分が、上記の好適範囲を外れた場合、本願発明の所期の効果が十分に得られないことがある。
【００４０】
［共重合体の製造方法］
この発明にかかる高分子乳化剤を構成する共重合体は、下記の方法で製造することができる。
まず、上記の（Ａ）成分〜（Ｅ）成分を所定の混合比率でそれぞれ秤量する。次に、重合器に各成分を別々に添加して重合するか、又は各単量体をあらかじめ混合した上で重合器に添加して重合する。これにより、共重合体を製造することができる。
【００４１】
上記共重合は、上記各単量体を重合開始剤の存在下に０〜１８０℃、好ましくは４０〜１２０℃で０．５〜２０時間、好ましくは２〜１０時間の条件下で行われる。この共重合はエタノール、イソプロパノール、セロソルブ等の親水性溶媒や水の存在下で行うのが好ましい。
【００４２】
上記重合開始剤としては、過硫酸アンモニウム、過硫酸カリウム、過硫酸ナトリウム等の過硫酸塩からなる開始剤、上記過硫酸塩に亜硫酸塩、チオ硫酸塩の還元剤等を併用したレドックス系開始剤、ラウロイルペルオキシド、ｔ−ブチルヒドロペルオキシド、クメンヒドロペルオキシド等の有機過酸化物、あるいはこれらと鉄（ＩＩ）塩、亜硫酸塩、チオ硫酸塩の還元剤等を併用したレドックス系開始剤、２，２′−アゾビス（イソブチロニトリル）、２，２′−アゾビス［２−メチル−Ｎ−（２−ヒドロキシエチル）プロピオンアミド］、２，２′−アゾビス［２−（２−イミダゾリン−２−イル）プロパン］ジヒドロクロライド、２，２′−アゾビス（２−メチルプロピオンアミジン）ジヒドロクロライド等のアゾ系化合物、ｔ−ブチルパーオキシイソブチレート、１,１−ビス（ｔ−ブチルパーオキシ）シクロヘキセン、ｔ−ブチルパーオキシベンゾエート等が挙げられる。この重合開始剤の使用量は、使用される単量体全量に対して、０．０１〜１０重量％が好ましい。
【００４３】
なお、熱流動特性を改良するために、連鎖移動剤等を用いて分子量を低減することも可能である。その際には、重合度調節のため、公知の連鎖移動剤であるメルカプタン類を使用することができる。
【００４４】
ところで、上記の（Ａ）成分及び（Ｃ）成分には、酸性の親水性基が含まれる。そこで、この酸性の親水性基の少なくとも一部が、塩基性物質によって中和されることが好ましい。少なくとも一部を中和することにより、水への溶解性が改良されて、得られるポリマー粒子径が小さくなって、水中への分散状態が安定化されるという特徴を発揮することができる。
【００４５】
上記の中和の程度、すなわち、中和度は、５０モル％以上がよく、１００モル％以上が好ましい。５０モル％より小さいと、得られる共重合体の水への溶解性が不十分となりやすい。一方、中和度の上限は、２００モル％がよく、１５０モル％が好ましい。２００モル％より大きいと、耐水性が不足しやすい傾向がある。
【００４６】
上記塩基性物質としては、アルカリ金属やアルカリ土類金属の水酸化物、アンモニア、アルキルアミン類、アルカノールアミン類、モルホリン等の塩基性化合物が挙げられる。上記アルカリ金属やアルカリ土類金属の水酸化物としては、水酸化ナトリウム、水酸化カリウム、水酸化マグネシウム等が挙げられ、アルキルアミン類の具体例としては、メチルアミン、ジメチルアミン、トリメチルアミン、エチルアミン、ジエチルアミン等が挙げられ、アルカノールアミン類の具体例としては、２−アミノ−２−メチルプロパノール等が挙げられる。これらの中でも、低温乾燥時に揮発性を有するアンモニアを用いた場合は、得られる皮膜の耐水性を向上させるために好ましい。また、乳化力をあげるために、水酸化ナトリウム、水酸化カリウムが好ましい。
【００４７】
中和反応は、上記共重合体と塩基性化合物を、２０〜１００℃で０．１〜３時間反応させることにより行われる。
【００４８】
また、予め、（Ａ）成分や（Ｃ）成分を塩基性化合物で中和しておいて、共重合に用いてもよい。
【００４９】
また、上記高分子乳化剤でポリオレフィン等を乳化させた乳化物機械安定性を改良するため、ノニオン性高分子乳化剤の存在下で、共重合を行うのがよい。このノニオン性高分子乳化剤の存在場所としては、重合開始前の重合溶媒中や単量体中があげられる。また、重合途上に、このノニオン性高分子乳化剤を存在させてもよい。さらにまた、重合終了後、中和反応時にノニオン性高分子乳化剤を存在させてもよい。
【００５０】
上記ノニオン性高分子乳化剤としては、ポリオキシアルキルエーテル系高分子乳化剤が好ましく、例えば、ポリオキシエチレン系、ポリエチレンオキサイドとポリプロピレンオキサイドのブロック共重合体系、ポリプロピレンオキサイドとポリブチレンオキサイドのブロック共重合体系、ポリオキシエチレンアルキルエーテル系高分子乳化剤、ポリオキシエチレン系シリコン系高分子乳化剤、ポリオキシエチレン脂肪酸モノもしくはポリグリセリンエステル系高分子乳化剤、ポリオキシエチレンソルビトール脂肪酸エステル系高分子乳化剤、ポリエチレングリコール脂肪酸系高分子乳化剤、脂肪酸モノもしくはポリグリセリンエステル系高分子乳化剤、フッ素系ノニオン性高分子乳化剤等があげられる。特にポリエチレンオキサイドとポリプロピレンオキサイドのブロック共重合体系高分子乳化剤、ポリオキシエチレン系高分子乳化剤が好ましい。
【００５１】
上記ポリエチレンオキサイドとポリプロピレンオキサイドのブロック共重合体系高分子乳化剤は、直鎖構造ありは、分子中に分岐構造を有するものであってもよいが、好ましくは、プロピレンオキサイド部分の両端にポリエチレンオキサイド部が結合しており、かつ、分子の両末端が水酸基である、直鎖構造を有する化合物（一般に「プルロニック型非イオン高分子乳化剤」と称される。）が用いられる。
【００５２】
さらに、このブロック共重合体の重量平均分子量は、１０００〜６０００が好ましく、１２００〜４０００がより好ましい。重量平均分子量が小さすぎると、エマルジョンの機械剪断安定性が得られなくなるおそれがある。一方、重量平均分子量が６０００より大きすぎると、水に溶解しにくくなるため、エマルジョンの安定性を低下させる可能性がある。
【００５３】
上記ノニオン性高分子乳化剤の添加量（固形分）は、上記（Ａ）成分〜（Ｅ）成分単量体合計重量に対して、１重量％以上が好ましく、２重量％以上がより好ましい。１重量％より少ないと、乳化物機械安定性の改良が不十分となりやすい。一方、添加量の上限は、２０重量％であり、１５重量％が好ましい。２０重量％より多いと、耐水性が悪化することがある。
【００５４】
［溶融温度］
このようにして得られた共重合体の溶融温度は、フローテスターによる溶融粘度測定において、１／２法温度が４０℃以上であり、５０℃以上が好ましく、６０℃以上がさらに好ましい。４０℃より低いと、高分子乳化剤の乾燥皮膜がブロッキングしやすくなる傾向がある。一方、１／２法温度の上限は、１４０℃がよく、１３０℃が好ましい。１４０℃より高いと、低温造膜性が低下する傾向にある。
【００５５】
上記の方法で得られた共重合体は、そのままで、又はこの発明の効果を阻害しない範囲で、防カビ剤、酸化防止剤、ＵＶ吸収剤等の添加物を添加することにより、高分子乳化剤となる。
【００５６】
この高分子乳化剤は、高分子物質を乳化するための乳化剤として用いることができ、乳化した高分子物質を造膜したとき、低温造膜性、透明性、及び表面平滑性が良好な乾燥皮膜を得やすくなる。また、２種類以上の高分子物質の混練において、相溶化剤として使用することもできる。
【００５７】
そのような高分子物質としては、一般の熱可塑性樹脂を用いることができる。この熱可塑性樹脂としては、上記の溶融温度測定項目にも述べたように、フローテスターによる溶融粘度測定において、１／２法温度が、１４０℃以下が好ましい。１４０℃より高いと、本発明の高分子乳化剤の低温造膜性効果が発揮できないことがある。
【００５８】
上記の１／２法温度が１４０℃以下の熱可塑性樹脂としては、低密度ポリエチレン等のエチレン、プロピレン等のポリオレフィン、エチレン・酢酸ビニル共重合体、エチレン・アクリル酸共重合体及びエステルあるいはその塩、エチレン・メタクリル酸共重合体あるいはその塩、エチレン・メタクリル酸エステル共重合体あるいはその塩、エチレン・アクリル酸エチル・無水マレイン酸共重合体、エチレン・プロピレンランダム共重合体等のいわゆるエチレンを主体としたエチレン系共重合体、プロピレン・ヘキセン共重合体、プロピレン・ブテン共重合体等のプロピレンを主体としたプロピレン系共重合体、ポリエチレンワックス、エステル系ワックス、カルナバワックス、フィッシャートロプスワックス、マイクロクリスタリンワックス、パラフィンワックス及びそれらの酸化物、低分子量ポリアミド、脂肪酸アミド等のアミド化合物、塩素化ポリエチレン、塩素化ポリプロピレン等のハロゲン化ポリオレフィン、不飽和カルボン酸変性ポリオレフィン、ゴム物質等が挙げられる。
【００５９】
上記熱可塑性樹脂をポリオレフィン系樹脂用の塗料もしくは接着剤などとして使用する場合は、ポリエチレン系樹脂、ポリプロピレン系樹脂等のポリオレフィン系樹脂を、上記高分子乳化剤を用いて乳化して、ポリオレフィン系樹脂エマルジョンを得ることが好ましい。
【００６０】
これらは、従来、エマルジョンとするのが困難な物質で、有機溶剤に溶解させて用いられたものであり、ポリオレフィン系樹脂用の塗料もしくは接着剤などとして効果が高かったものであるので、上記高分子乳化剤を用いることにより、脱溶剤化が可能となり、環境負荷の小さいポリオレフィン系樹脂用塗料もしくは接着剤を製造することが可能となる。
【００６１】
本発明の高分子乳化剤を用いて、ポリオレフィン系樹脂等の熱可塑性樹脂のエマルジョンを製造する方法としては、溶融したポリオレフィン系樹脂等の熱可塑性樹脂を、上記高分子乳化剤又はその中和物を含有する水中に添加し、ホモミキサーにより均一に撹拌する方法があげられる。最も好ましい態様は、スクリューを２本以上ケーシング内に有する多軸押出機を用い、この多軸押出機のホッパー、あるいは中途供給口より、ポリオレフィン系樹脂を連続的に供給し、これを加熱溶融混練し、さらに、この多軸押出機の圧縮ゾーン、計量ゾーン、脱気ゾーンに設けられた少なくとも１個の供給口より、上記高分子乳化剤又はその中和物を含む水溶液を加圧供給し、これと上記溶融ポリオレフィン系樹脂等の熱可塑性樹脂とをスクリューで混練することにより、ダイから、連続的にエマルジョンを押出製造することができる。
【００６２】
上記の水の使用量は、得られるエマルジョンの固形分濃度が２０〜６５重量％となるように用いるのが好ましい。
【００６３】
このようにして製造されたエマルジョンは、ポリオレフィン系樹脂等の熱可塑性樹脂の粒子が、平均粒径５μｍ以下、粒径が１μｍ以下のものが１０重量％以上、好ましくは２０重量％以上の状態で、水に分散しており、２５℃における粘度が１０〜１０，０００ｍＰａ・ｓ、好ましくは、５０〜５，０００ｍＰａ・ｓのものである。さらに好ましい粘度は、５０〜２，０００ｍＰａ・ｓである。
【００６４】
このエマルジョンは、用いるポリオレフィン系樹脂の種類にもよるが、塗料、粘着剤、インクのバインダー、接着剤、エマルジョンの改質剤として使用することができる。
【実施例】
【００６５】
以下、実施例を用いて、この発明をより具体的に説明する。まず、評価方法及び使用した原材料について説明する。
【００６６】
＜評価方法＞
［不揮発分］
各製造例で得られた高分子乳化剤サンプル、又は実施例及び比較例で得られた各種エマルジョンサンプル約１ｇを精秤し熱風循環乾燥機１０５℃×３時間乾燥させた後、デシケーターの中で放冷しその重量測定した。そして、下記の式にしたがい、不揮発分を算出した。
不揮発分［％］＝（乾燥後の試料の重量／乾燥前の試料の重量）×１００  
【００６７】
［ＧＰＣによる重量平均分子量（Ｍｗ）の測定］
サンプルを室温乾燥２４時間後、常温減圧下（真空乾燥機ＬＨＶ−１２２（タバイエスペック（株）製）を使用）で５時間以上乾燥し、クロロホルム及びメタノールを加え、次にエステル化剤（トリメチルシリルジアゾメタンヘキサン溶液）を室温にて攪拌し溶解するまで放置した（４８〜７２時間）。その後、室温乾燥させた。
乾燥したサンプルをテトラヒドロフラン（ＴＨＦ）にて０．２％に調整し、これを試料とした。
上記試料を島津製作所（株）製：ＧＰＣ−６Ａを使用し、下記条件にて測定した。
・流速：１ｍｌ／ｍｉｎ
・カラム：ＰＬゲル１０μｍミックスＢ（ポリマー・ラボラトリー社製）
・標準試料：単分散ＰＳ（ポリマー・ラボラトリー社製）
・リファレンス：Ｓｕｍｉｌｉｚｅｒ  ＢＨＴ（住友化学（株）製）
・検出器：ＲＩ，ＵＶ
【００６８】
［粘度］
実施例及び比較例で得られた各種エマルジョンサンプルを５００ｍｌのビーカーに取り、ＶＩＳＣＯＭＥＴＥＲ  ＴＶ−１０Ｍ（東機産業（株）製、ローターＮｏ．１）を使用し、回転数３０ｒｐｍ、液温２５℃の条件下で測定した。
【００６９】
［ｐＨ］
各製造例で得られた高分子乳化剤サンプル、又は実施例及び比較例で得られた各種エマルジョンサンプルをガラス電極式水素イオン濃度計  ＨＭ−１４Ｐ（東亜電波工業（株）製）を使用し、試料を液温２５℃に調整後、測定した。
【００７０】
［粒子径］
実施例及び比較例で得られた各種エマルジョンサンプルをレーザー回折式粒度分布測定装置ＳＡＬＤ−２１００（島津製作所（株）製）にて下記条件にて測定した。
・屈折率１．５０−０．２０ｉ
・体積分布（メディアン径）
【００７１】
［溶融温度（１／２法温度）］
各製造例で得られた高分子乳化剤サンプルを室温下で２４時間放置した後、室温下で真空乾燥を５時間実施し、これを約１ｇ秤量して試料とし、高架式フローテスター（島津製作所（株）製：ＣＦＴ−５００）を用いて、１／２法温度を測定した。
具体的には、図１に示す高架式フローテスターを用いた。これは、垂直に立てたシリンダ２、このシリンダ２内部を上下動自在のプランジャー（ピストン）１，上記シリンダ２の下端に配されたダイ４、及びこのダイ４を固定するダイ押さえ５からなり、シリンダ２内のプランジャー１の先端面の面積Ａは、１ｃｍ２であり、また、ダイ４に設けられたノズル（排出孔）は、直径１ｍｍ、長さ１ｍｍである。
まず、シリンダ２内に上記の秤量された試料３を入れ、プランジャー１をシリンダ２内に挿入する。次いで、プランジャー１の上部に荷重Ｐとして、１０ｋｇｆの荷重をかけ、この装置を昇温速度６．０℃／ｍｉｎとなるように加温する。
そして、温度とプランジャー１の降下量とを測定し、両者の関係をグラフ化した。その結果は、図２のプランジャー降下量−温度曲線（フローテスター流出曲線）に示すとおりである。この図２において、試料３がダイ４のノズルより流出する時点の温度を流出開始点（流動開始温度）とし、この流出開始点と、得られたＳ字曲線の最高点との間の高さをｈとしたとき、ｈ／２のときの温度を１／２法温度とした。
【００７２】
［造膜性］
実施例及び比較例で得られた各種エマルジョンサンプルをＯＰＰフィルム（グンゼ（株）製：膜厚５０μｍ）のコロナ処理面にバーコーターにて膜厚１０μｍになるように塗布し、熱風循環乾燥機にて乾燥した。
８０℃×５分間、又は１２０℃×５分間乾燥させたときのフィルム透明性を、下記の基準で、目視で判断した。
◎：透明性あり，△やや透明性あり，×：透明性なし
【００７３】
［接着性評価］
実施例及び比較例で得られた各種エマルジョンサンプルを、ポリプロピレン板（肉厚５ｍｍ）上に、乾燥後の皮膜の厚さが１０μｍとなるように、バーコーターＮｏ．１６を用いて塗布した。これを８０℃オーブンで５分間加熱乾燥して、皮膜を得た。
得られた皮膜を、ＪＩＳ−Ｋ５４００（碁盤目剥離テープ法試験）に準拠し、すきま間隔５ｍｍの碁盤目状の切り傷を付けた後、塗膜上にセロハンテープ（商品名、ニチバン（株）製）を貼り付けた。次いで、このセロハンテープを貼り付けてから１〜２分後、テープの一方の端を持って、直角に引き剥がし、下記の基準で接着性を評価した。
○：切り傷の交点と正方形の一目一目に、剥がれがなかった。
△：剥がれの面積は、正方形面積の６５％未満であった。
×：剥がれの面積は、正方形面積の６５％以上であった。
【００７４】
［機械乳化安定性試験］
実施例および比較例で得られた各種エマルジョンサンプル１００ｇを２５０ｍｌのポリ瓶に入れ、及びイソプロパノール３０ｇを添加して、撹拌子サイズが２．５ｃｍのマグネチックスターラーで１０分間攪拌した。
その後、２５℃の恒温槽に３時間放置して、サンプル温度を２５℃に設定し、ホモジナイザー（（株）日音医理科器械製作所製）のジェネレーターをサンプル液内に漬け、２０００ｒｐｍの回転数で１０分間処理を実施した。処理後のサンプルの外観観察、及びサンプルをガラス板上に１ｇ程度のせて、ガラス棒で引き延ばし、凝集物の有無を確認した。その結果を、下記の基準で評価した。
◎…変化は見られなかった
○…粘度がやや増大した
△…少量の凝集物または粘度が上昇した
×…凝集物発生またはクリーム状になった
【００７５】
＜原材料＞
［（Ａ）成分］
・２−メタクリロイルオキシエチルコハク酸…共栄社化学（株）製：ライトエステルＨＯ−ＭＳ、以下「ＨＯＭＳ」と略する。
・ω−カルボキシ−ポリカプロラクタムモノアクリレート（ｎはほぼ２）…第一工業製薬（株）製：アロニックスＭ−５３００、以下、「Ｍ−５３００」と略する。
・アクリルアミド−２−メチルプロパンスルホン酸…東亜合成化学工業（株）製：ＡＴＢＳ、以下、「ＡＴＢＳ」と略する。
【００７６】
［（Ｂ）成分］
・メトキシポリエチレングリコールメタクリレート（エチレンオキサイド鎖９個）…共栄社化学（株）製：ライトエステル１３０ＭＡ、以下「１３０ＭＡ」と略する。
・メトキシポリエチレングリコールメタクリレート（エチレンオキサイド鎖４個）…日本油脂（株）製：ブレンマーＰＭＥ−２００、以下「ＰＭＥ２００」と略する。
・メトキシポリエチレングリコールメタクリレート（エチレンオキサイド鎖１３個）…日本油脂（株）製：ブレンマーＰＭＥ−５５０、以下「ＰＭＥ５５０」と略する。
【００７７】
［（Ｃ）成分］
・アクリル酸…三菱化学（株）製、以下「ＡＡ」と略する。
【００７８】
［（Ｄ）成分］
・Ｎ，Ｎ−ジメチルアミノエチルメタクリレート…三洋化成工業（株）製：メタクリレートＤＭＡ、以下「ＤＭＡ」と略する。
【００７９】
［（Ｅ）成分］
・メチルメタクリレート…三菱レイヨン（株）製、以下「ＭＭＡ」と略する。
・ラウリルメタクリレート…三菱レイヨン（株）製、以下「ＳＬＭＡ」と略する。
【００８０】
［ノニオン性高分子乳化剤］
・ポリエチレンオキサイドとポリプロピレンオキサイドブロック共重合体…第一工業製薬（株）、Ｕ１０８、以下「Ｕ１０８」と略する。
【００８１】
［熱可塑性樹脂］
・エチレン・酢酸ビニル共重合体…三井・デュポンポリケミカル（株）製、酢酸ビニル含有量：２８重量％、融点：７４℃、１９０℃におけるＭＩ（メルトインデックス、荷重：２．１６ｋｇ）：１５０ｇ/１０分、以下「ＥＶＡ」と略する。
・マレイン化ポリエチレン…エチレン・エチルアクリレート・無水マレイン酸共重合体、住友化学工業（株）製：ボンダインＨＸ８２１０、無水マレイン酸含量：４重量％、ＭＩ：２００ｇ／１０分、以下「ＭＡＨ−ＰＥ」と略する。
・ポリプロピレン系樹脂…三井化学（株）製、タフマーＸＭ−７０７０、以下「ＸＭ７０７０」と略する。
【００８２】
［その他］
・イソプロパノール…（株）トクヤマ製、以下、「ＩＰＡ」と略する。
【００８３】
＜高分子乳化剤の製造＞
（製造例１）
［モノマー調整］
５０ＬのステンレスバケツにＩＰＡを添加（添加量は、単量体合計量に対して、５重量％）、攪拌しつつ、氷浴にて冷却を開始した。続いて表１記載の量のＭＭＡ、ＳＬＭＡを添加した。更に、表１記載の量のＡＡ、１３０ＭＡ、ＨＯＭＳの混合液を添加した。さらに表１記載量のＤＭＡを温度が２５℃を超えないように徐々に滴下して、モノマー混合液を作成した。
【００８４】
＜重合反応＞
冷却管、窒素導入管、攪拌機及び滴下ロート及び加熱用ジャケットを装置した１００Ｌ反応器に、ＩＰＡ３０Ｋｇとイオン交換水２０Ｋｇを仕込み、攪拌しながら内温を８０℃に調整した。反応容器を窒素置換後、上記モノマー混合溶液４Ｋｇを一括投入した。さらに、２，２′−アゾビスイソブチロニトリル（大塚化学（株）製、以下「ＡＩＢＮ」と略する。）を０．４Ｋｇ添加し、重合を開始した。更に残りのモノマー混合液１６Ｋｇを４時間かけて滴下して重合を行った。４時間モノマー混合液の滴下を継続する途中で１時間おきに上記重合開始剤を４回、０．１２Ｋｇずつ添加した。モノマー混合液滴下終了後、２時間熟成した。
内温８０から８３℃まで上昇し、ＩＰＡを留去しながら水を添加して置換し、２５％のアンモニア水（ＡＡ、１３０ＭＡ、ＨＯＭＳの合計量の表１記載の中和度に相当にするように）中和した後、最終的に粘ちょうなアクリル共重合体の中和物の水溶液を得た。（収率９７％）。
以下得られた高分子乳化剤を「高分子乳化剤１」と称する。
【００８５】
（製造例２〜１１）
表１に記載の量の各単量体を用いた以外は、製造例１と同様の方法を用いて、高分子乳化剤２〜１１を得た。なお、Ｕ１０８を用いる場合は、モノマー混合溶液を投入した後に、表１に記載の量のＵ１０８を投入した。
【００８６】
【表１】
0005692626.tif 000002
【００８７】
（実施例１）
［ニーダーによるエマルジョンの製造］
ＥＶＡ１１０ｇを異方向回転非噛合型２軸ニーダー(（株）入江商会製：ＰＢＶ-０３型)に１００℃溶融させ上記高分子乳化剤１を２３ｇ投入５分間混合に、さらにイオン交換水１１０ｇを投入し１０分間混合し、得られた乳白色のエマルジョンを用いて評価を行った。その結果を表２に示す。
【００８８】
（実施例２〜９、比較例１〜２）
高分子乳化剤１の代わりに、高分子乳化剤２〜１１を用いた以外は、実施例１と同様の操作を実施して、それぞれの乳白色のエマルジョンを得た。得られたエマルジョンを用いて、評価を行った。その結果を表２に示す。
【００８９】
【表２】
0005692626.tif 000003
【００９０】
（実施例１０）
［スクリュー押出機（ＴＥＸ−３０）によるエマルジョンの製造］
ＥＶＡ８３ｇ／ｍｉｎを同方向回転噛合型二軸スクリュー押出機（（株）日本製鋼所製：ＴＥＸ−３０、２条ネジ深溝型、Ｌ／Ｄ＝３２）のホッパーより連続的に供給した。
また、同押出機のベント部に設けた供給口より、１８ｇ／ｍｉｎの高分子乳化剤３で連続的に供給し、同じ場所に１０１ｇ／ｍｉｎの温水をプランジャーポンプで連続的に供給しながら、加熱温度（シリンダー温度、以下同じ）１１０〜１３０℃で連続的に押出し（スクリューの回転数３００ｒｐｍ）、乳白色のエマルジョンを得た。得られたエマルジョンを用いて、評価を行った。その結果を表３に示す。
【００９１】
（実施例１１〜２１）
高分子乳化剤３の代わりに、高分子乳化剤５，６，９を用い、樹脂をＭＡＨ−ＰＥ、ＸＭ７０７０に変更した以外は、実施例１０と同等の操作を実施して、それぞれの乳白色のエマルジョンを得た。得られたエマルジョンを用いて、評価を行った。その結果を表３に示す。
【００９２】
【表３】
0005692626.tif 000004
【図面の簡単な説明】
【００９３】
【図１】１／２法温度の測定に用いるフローテスターの例を示す模式図
【図２】プランジャー降下量−温度曲線
【符号の説明】
【００９４】
１  プランジャー
２  シリンダ
３  試料
４  ダイ
５  ダイ押さえ
【図１】
0005692626.tif 000005
【図２】
0005692626.tif 000006